(57)【要約】【課題】機械的強度に優れ、産熱装置の産熱効率および散熱効果を向上させうる手段を提供する。【解決手段】希土類元素を含む材料から形成されることを特徴とする、産熱装置用基板である。【選択図】図２
2008073353.tif 000002
【特許請求の範囲】
【請求項１】
希土類元素を含む材料から形成されることを特徴とする、産熱装置用基板。
【請求項２】
前記希土類元素を含む材料は、希土類元素の単体、希土類元素の酸化物、希土類元素の多ホウ化物、希土類元素の硝酸塩、希土類オルソリン酸塩、磁性材料、希土類磁石、希土類元素の銅酸化物、および希土類鉱物からなる群より選択される少なくとも１種を含む、請求項１に記載の産熱装置用基板。
【請求項３】
平板状または円管状の形状を有することを特徴とする、請求項１または２に記載の産熱装置用基板。
【発明の詳細な説明】
【技術分野】
【０００１】
本発明は、産熱装置用基板に関し、詳細には希土類元素を含む材料より形成される産熱装置用基板に関する。
【背景技術】
【０００２】
従来の産熱装置は、固有抵抗の高い金属を線状、棒状、または板状の形状にして用いられている。また、電熱線を管状のケースに収納した産熱装置も存在する。
【０００３】
しかしながら、上述のような産熱装置は、下記のような共通した問題点がある。
【０００４】
（１）通電の際、有害な電磁波を発生する。
【０００５】
（２）上記のような産熱装置は、性質が不安定であるため、その大きさ（例えば断面積）や形状から、産出するエネルギーを正確に計算することが困難である。
【０００６】
上記（１）および／または（２）の理由から、従来の産熱装置を現在のハイテク産業に適用することは極めて難しいと言える。
【０００７】
このような、従来の産熱装置の問題点を解決するための方法が、いくつか提案されている。特許文献１には、金、銀、インジウム、またはバナジウム等の金属化合物を用いた産熱装置が開示されている。特許文献２には、ゼオライトを用いた産熱装置が開示されている。特許文献３には、鉄粉、亜鉛粉、アルミニウム粉、またはマグネシウム粉を発熱物質として含む産熱装置が開示されている。
【特許文献１】特開平０７−２０２２７３号公報
【特許文献２】特開２００３−４８７８８号公報
【特許文献３】特開平１０−１５５８２７号公報
【発明の開示】
【発明が解決しようとする課題】
【０００８】
上記特許文献に開示されている産熱装置は、産熱効率が良く、電気ショックや有害な電磁波の発生を低下しうる。しかしながら、上記特許文献に開示されている産熱装置は、機械的強度が低く、散熱効果も低いという問題点があった。
【０００９】
そこで本発明は、機械的強度に優れ、産熱装置の産熱効率および散熱効果を向上させうる産熱装置用基板を提供することを目的とする。
【課題を解決するための手段】
【００１０】
本発明者らは、上記の課題に鑑み、鋭意研究を積み重ねた結果、希土類元素を含む材料から形成される基板を産熱装置に用いることにより、該基板が機械的強度に優れかつ該基板を搭載した産熱装置の産熱効率および散熱効果を向上させうることを見出した。
【００１１】
すなわち、本発明は、希土類元素を含む材料から形成されることを特徴とする、産熱装置用基板である。
【発明の効果】
【００１２】
本発明によれば、機械的強度に優れ、産熱装置の産熱効率および散熱効果を向上させうる産熱装置用基板が提供されうる。
【発明を実施するための最良の形態】
【００１３】
以下、本発明の実施の形態を説明する。
【００１４】
本発明の産熱装置用基板は、希土類元素を含む材料より形成される。希土類元素を含む材料の例としては、Ｓｃ（スカンジウム）、Ｙ（イットリウム）、Ｌａ（ランタン）、Ｐｒ（プラセオジム）、Ｎｄ（ネオジム）、Ｐｍ（プロメチウム）、Ｓｍ（サマリウム）、Ｅｕ（ユウロピウム）、Ｇｄ（ガドリウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、またはＬｕ（ルテチウム）などの希土類元素の単体、酸化スカンジウム、酸化ランタン、酸化セリウム、酸化プラセオジム、酸化ネオジム、酸化ユウロピウム、酸化ガドリニウム、酸化テルビウム、酸化ジスプロシウム、酸化ホルミウム、酸化エルビウム、酸化ツリウム、酸化イッテルビウム、酸化ルテチウムなどの希土類元素の酸化物、ヨウ化スカンジウムなどの希土類元素のハロゲン化物、六ホウ化ランタン、六ホウ化セリウムなどの希土類元素の多ホウ化物、ランタンオキシ硫酸塩などの希土類オキシ硫酸塩、硝酸イットリウム、硝酸ジスプロシウム、硝酸ホルミウム、硝酸エルビウム、硝酸ツリウム、硝酸イッテリビウム、硝酸ルテチウムなどの希土類元素の硝酸塩、イットリウムオルソリン酸塩、ガドリウムオルソリン酸塩、ランタンオルソリン酸塩などの希土類オルソリン酸塩、イットリウム鉄ガーネット（ＹＩＧ）、イットリウムアルミニウムガーネット（ＹＡＧ）、ガドリウムガリウムガーネット、テルビウムガリウムガーネットなどの磁性材料、ネオジム磁石、サマリウムコバルト磁石などの希土類磁石、イットリウム銅酸化物、ランタン銅酸化物などの希土類元素の銅酸化物、フッ化セリウム石、フェルグソナイト、バネスト石、シンキス石、パリサイト、ガドリン石、モナズ石、セル石、ゼノタイム、褐簾石、菫青石などの希土類鉱物などを挙げることができる。これらは単独でもまたは２種以上混合して用いてもよい。
【００１５】
例えば、菫青石を含む材料から形成される本発明の基板は、約１４００℃に及ぶ高い融点を有し、該基板の機械的強度は約１２００℃まで温度の上昇とともに向上するため、該基板を搭載した産熱装置の安定性は温度の上昇とともに向上する。よって、産熱装置用基板の材料として希土類元素を含む材料を用いた本発明の基板は、産熱装置の発熱効率や散熱効果を向上させうる。さらに、本発明の基板を搭載した産熱装置は、遠赤外線や陰イオンを発生させることができ、遠隔産熱や空気浄化などの効果をも発揮しうる。
【００１６】
本発明の産熱装置用基板の効果をより高く発揮させるためには、本発明の産熱装置用基板は平板状または円管状であることが好ましい。
【００１７】
上記のような特徴を有する本発明の基板は、ドライヤー、ヒーター、調理器具などに好適に用いられる。
【実施例】
【００１８】
以下、添付した図面を参照して、本発明の実施例を説明する。これら実施例は、本発明の範囲を限定するものではなく、単に本発明の例示を行うだけである。
【００１９】
（実施例１）
図１に本発明の第一実施例を示す。図１は本発明の基板の積層体２を搭載したドライヤー１を示す断面図である。本発明の基板の積層体２から遠赤外線および陰イオンが発生することによって、濡れた毛髪を早く乾かすことができ、また痛まないように保護することができる。
【００２０】
（実施例２）
図２に本発明の第二実施例を示す。図２は本発明の基板を搭載した蜂の巣状の産熱装置３を示す斜視図である。本発明の基板は産熱装置３に組み込まれ、産熱装置３の多孔性を利用して、本発明の基板の特徴が遺憾なく発揮されるのである。
【００２１】
（実施例３）
図３に本発明の第三実施例を示す。図３は本発明の基板の実施形態を示す斜視図である。本発明の基板は、平板状４や円管状５のように成型されうる。
【００２２】
上述のように本発明による産熱装置用基板の優れた性能は、含まれている希土類元素によるものである。希土類元素を含む本発明の基板の機械的強度は、従来の基板と比べて向上する。また、本発明の基板を搭載した産熱装置は、産熱効率および散熱効果が向上し、さらに遠赤外線や陰イオンの生成など、高い付加価値を有しうる。
【００２３】
上述のように、本発明の望ましい実施形態を挙げて説明したが、特許請求の範囲で規定した本発明の精神および範囲から逸脱することなく、形態および詳細における多様な変化がなされうることが、当業者にとっては明らかであろう。
【図面の簡単な説明】
【００２４】
【図１】本発明の一実施形態による基板を搭載したドライヤーを示す断面図である。
【図２】本発明の一実施形態による基板を搭載した蜂の巣状の産熱装置を示す斜視図である。
【図３】本発明の基板の実施形態を示す斜視図である。
【符号の説明】
【００２５】
１    ドライヤー、
２    基板の積層体、
３    産熱装置、
４    平板状基板、
５    円管状基板。
【図１】
2008073353.tif 000003
【図２】
2008073353.tif 000004
【図３】
2008073353.tif 000005